(57)【要約】本明細書で開示する眼内レンズ用材料は、芳香環含有アクリレート構造と、炭素数が４以下のアルコキシ基を有するアルコキシアルキルメタクリレート構造と、親水性モノマーに基づく親水性構造と、架橋性モノマーに基づく架橋性構造と、を備えている。【特許請求の範囲】
【請求項１】
芳香環含有アクリレート構造と、
炭素数が４以下のアルコキシアルキル基を有するアルコキシアルキルメタクリレート構造と、
親水性モノマーに基づく親水性構造と、
架橋性モノマーに基づく架橋性構造と、
を備えた眼内レンズ用材料。
【請求項２】
前記アルコキシアルキルメタクリレート構造は、メトキシエチルメタクリレート構造及びエトキシエチルメタクリレート構造のうち１以上である、請求項１に記載の眼内レンズ用材料。
【請求項３】
前記アルコキシアルキルメタクリレート構造は、前記芳香環含有アクリレート構造と前記アルコキシアルキルメタクリレート構造とを含む基材全体を１００質量部としたときに、１０質量部以上７０質量部以下の範囲で含まれる、請求項１又は２に記載の眼内レンズ用材料。
【請求項４】
前記アルコキシアルキルメタクリレート構造は、前記芳香環含有アクリレート構造と前記アルコキシアルキルメタクリレート構造とを含む基材全体を１００質量部としたときに、２０質量部以上４０質量部以下の範囲で含まれる、請求項１〜３のいずれか１項に記載の眼内レンズ用材料。
【請求項５】
前記親水性構造は、前記芳香環含有アクリレート構造と前記アルコキシアルキルメタクリレート構造とを含む基材全体の１００質量部に対して１５質量部以上３５質量部以下の範囲で含まれる、請求項１〜４のいずれか１項に記載の眼内レンズ用材料。
【請求項６】
前記架橋性構造は、前記芳香環含有アクリレート構造と前記アルコキシアルキルメタクリレート構造とを含む基材全体の１００質量部に対して２質量部以上４質量部以下の範囲で含まれる、請求項１〜５のいずれか１項に記載の眼内レンズ用材料。
【請求項７】
前記基材は、アルキル基の炭素数が１〜２０のアルキルアクリレート構造を更に含む、請求項１〜６のいずれか１項に記載の眼内レンズ用材料。
【請求項８】
前記芳香環含有アクリレート構造は、フェノキシ基と、炭素数２以下のアルキレン基とアクリレート結合部位とを有する、請求項１〜７のいずれか１項に記載の眼内レンズ用材料。
【発明の詳細な説明】
【技術分野】
【０００１】
本発明は、眼内レンズ用材料に関する。
【背景技術】
【０００２】
従来、小切開白内障手術の進歩に伴い、眼内レンズとして適当な、柔軟で折り畳み可能なソフトタイプの材料が開発されてきた。中でもアクリル系の材料は、高屈折率を有し、眼内に挿入した後、ゆっくりと開くため望ましい。しかし、形状回復性を大きくすると、レンズの伸び率が小さくなり、傷等があると容易に裂ける脆い材料となってしまう。一方、極力小さな切開創から眼内にレンズを挿入させるためには、伸び率が大きく、ひび割れたり裂けたりしない材料であることが望ましい。【０００３】
このような眼内レンズ用材料としては、水酸基含有アルキル（メタ）アクリレート、（メタ）アクリルアミドモノマー及びＮ−ビニルラクタムなどを含む親水性モノマーを含有した重合成分を重合させて得られた重合体からなり、吸水率が１．５〜４．５質量％であるものが提案されている（例えば、特許文献１参照）。この眼内レンズ用材料では、柔軟性に優れ、高屈折率を有することから、レンズを薄くすることができ、折りたたんだ状態から切開創を介して挿入することが可能であり、しかも透明性に優れ、且つグリスニングをより抑制することができる。
【先行技術文献】
【特許文献】
【０００４】
【特許文献１】特開平１１−５６９９８号公報
【発明の概要】
【発明が解決しようとする課題】
【０００５】
ところで、この特許文献１の眼内レンズ用材料において、アクリル系のエラストマーは、エステルの加水分解が起きることがあり、微量ではあるものの加水分解物が溶出することがあった。このような眼内レンズからの加水分解物の溶出量をより低減できる材料が求められていた。【０００６】
本発明は、このような課題に鑑みなされたものであり、水溶液中での眼内レンズ用材料から溶出される加水分解物をより低減することができる眼内レンズ用材料を提供することを主目的とする。
【課題を解決するための手段】
【０００７】
上述した目的を達成するために鋭意研究したところ、本発明者らは、アクリレートを基材とする眼内レンズ用材料において、特定のメタクリレートを含有させることにより、眼内レンズ材料として望ましい物性を維持あるいは向上させると同時に、水溶液中での加水分解物の溶出量をより低減することができることを見いだし、本発明を完成するに至った。【０００８】
即ち、本明細書で開示する眼内レンズ用材料は、芳香環含有アクリレート構造と、炭素数が４以下のアルコキシアルキル基を有するアルコキシアルキルメタクリレート構造と、親水性モノマーに基づく親水性構造と、架橋性モノマーに基づく架橋性構造と、を備えたものである。【０００９】
この眼内レンズ用材料では、水溶液中での眼内レンズ用材料から溶出される加水分解物の溶出量をより低減することができる。このような効果が得られる理由は、例えば、以下のように推測される。例えば、メタクリレートは、アクリレートに比して、メチル基の存在によって、材料として硬い特徴を有するが、水のアタックを受けにくいため、耐加水分解性をより高めることができると推察される。また、炭素数４以下のアルコキシアルキル基を有するものでは、炭素数が好適であり、硬くなりすぎず、十分な柔軟性を有するものと推察される。更に、炭素数４以下のアルコキシアルキル基を有するものは、グリスニング抑制能、粘着性低減、柔軟性の観点から好ましいと推察される。ここで、アルコキシアルキル基は、例えば、化学式（１）で表すものとしてもよい。
ＣnＨ2n+1ＯＣmＨ2m−  （但し（ｎ＋ｍ）≦４を満たす）  …  化学式（１）
【図面の簡単な説明】
【００１０】
【図１】圧縮荷重の測定に使用した圧子１０及び治具１１を側面から見た図。
【図２】伸び率測定に用いる試験片の説明図。
【発明を実施するための形態】
【００１１】
本実施形態で開示する眼内レンズ用材料は、芳香環含有アクリレート構造と、炭素数が４以下のアルコキシアルキル基を有するアルコキシアルキルメタクリレート構造と、親水性モノマーに基づく親水性構造と、架橋性モノマーに基づく架橋性構造とを備えている。この眼内レンズ用材料は、芳香環含有アクリレート構造と、炭素数が４以下のアルコキシアルキル基を有するアルコキシアルキルメタクリレート構造とを基材として含む。また、この眼内レンズ用材料は、基材としてアルキル基の炭素数が１〜２０のアルキルアクリレート構造を更に含むものとしてもよい。ここで、基材とは、眼内レンズ用材料の主たる構造を構成する成分をいう。この眼内レンズ用材料は、化学式（２）に示すように、芳香環含有アクリレート構造Ａとアルコキシアルキルメタクリレート構造Ｂとアルキルアクリレート構造Ｃとを基材として含むものとしてもよい。この化学式（２）において、ａ，ｂ，ｃは任意の整数であり、芳香環含有アクリレート構造Ａとアルコキシアルキルメタクリレート構造Ｂとアルキルアクリレート構造Ｃとは、任意に炭素鎖に結合しているものとし、隣り合う構造が適宜異なるものとしてもよいし同じものとしてもよい。また、官能基Ｒ1は、芳香環を含む官能基であり、官能基Ｒ2は、アルコキシ基を含む炭素数４以下のアルコキシアルキル基であり、官能基Ｒ3は、炭素数１〜２０のアルキル基である。なお、ここでは、アクリロイル基を有するアクリレート及びメタクリロイル基を有するメタクリレートを以下「（メタ）アクリレート」と総称する。また、以下、説明の便宜上、ポリマーに含まれる構成部位をモノマーの名称により特定するものとし、ポリマーの構造の説明において例示するモノマーは、その重合基が他の構成部位と結合した構造であるものとする。例えば、ポリマーの構造の説明において、「（メタ）アクリレート」として例示するものは、ポリマー中で「（メタ）アクリレート構造」として存在し、それは、（メタ）アクリレートの二重結合に他の構成部位が結合（重合）した構造であるものとする。
【００１２】
【化１】
2018021455.tif 000002
【００１３】
この眼内レンズ用材料において、芳香環含有アクリレート構造は、基材モノマーとしての芳香環含有アクリレートに基づく構造である。この芳香環含有アクリレートは、眼内レンズ用材料の屈折率を向上させる作用を有する成分としてもよい。この芳香環含有アクリレート構造は、フェノキシ基と、炭素数２以下のアルキレン基とアクリレート結合部位とを有するものとしてもよい。この芳香環含有アクリレートとしては、例えば、フェノキシエチルアクリレート、フェニルエチルアクリレート、ベンジルアクリレート、フェニルアクリレート、ペンタブロモフェニルアクリレートなどが挙げられ、これらは単独又は２種以上を混合して用いることができる。このうち、屈折率を高める効果が大きい点から、フェノキシエチルアクリレート、フェニルエチルアクリレートおよびベンジルアクリレートのうち１以上が好ましく、更に柔軟性を向上させる点から、フェノキシエチルアクリレートが特に好ましい。この芳香環含有アクリレートは、基材全体を１００質量部としたときに、１５質量部以上８０質量部以下の範囲であることが好ましい。また、吸水状態でも高い屈折率を有することが望ましいため、より好ましくは基材１００質量部中３０質量部以上８０質量部以下が好ましい。
【００１４】
この眼内レンズ用材料において、炭素数が４以下のアルコキシアルキル基を有するアルコキシアルキルメタクリレート構造は、基材モノマーとしてのアルコキシアルキルメタクリレートに基づく構造である。このアルコキシアルキルメタクリレートのアルコキシアルキル基は、例えば、上記化学式（１）で表すものとしてもよい。アルコキシ基としては、例えば、メトキシ基、エトキシ基などが挙げられる。このアルコキシ基が結合するアルキレン基としては、メチレン基、エチレン基などが挙げられる。このアルコキシアルキルメタクリレートは、メトキシエチルメタクリレート及びエトキシエチルメタクリレートのうち１以上であることが好ましく、エトキシエチルメタクリレートがより好ましい。このアルコキシアルキルメタクリレートは、基材全体を１００質量部としたときに、１０質量部以上７０質量部以下の範囲であることが好ましく、加水分解がより抑制できるとの観点及び折りたたみの容易性の観点から、基材１００質量部中２０質量部以上４０質量部以下がより好ましい。この眼内レンズ用材料において、その一例として、２−フェノキシエチルアクリレート（ＰＯＥＡ）と、エチルアクリレート（ＥＡ）と、エトキシエチルメタクリレート（ＥＴＭＡ）とを基材とする構造を化学式（３）に示す。この化学式（３）において、ａ，ｂ，ｃは任意の整数であり、芳香環含有アクリレート構造Ａとアルコキシアルキルメタクリレート構造Ｂとアルキルアクリレート構造Ｃとは、任意に炭素鎖に結合しているものとし、隣り合う構造が適宜異なるものとしてもよいし同じものとしてもよい。
【００１５】
【化２】
2018021455.tif 000003
【００１６】
この眼内レンズ用材料において、アルキル基の炭素数が１〜２０のアルキルアクリレート構造は、基材モノマーとしてのアルキルアクリレートに基づく構造である。このアルキル基の炭素数が１〜２０のアルキルアクリレートは、眼内レンズ用材料の形状回復性および柔軟性を向上させる作用を有する成分としてもよい。このアルキルアクリレートとしては、例えば、メチルアクリレート、エチルアクリレート、プロピルアクリレート、ブチルアクリレート、ペンチルアクリレート、ヘキシルアクリレート、ヘプチルアクリレート、ノニルアクリレート、ステアリルアクリレート、オクチルアクリレート、デシルアクリレート、ラウリルアクリレート、ペンタデシルアクリレート、２−エチルヘキシルアクリレート、シクロペンチルアクリレート、シクロヘキシルアクリレートなどの直鎖状、分岐鎖状または環状のアルキルアクリレートなどが挙げられる。また、アルキルアクリレートとしては、例えば、２，２，２−トリフルオロエチルアクリレート、２，２，３，３−テトラフルオロプロピルアクリレート、２，２，３，３−テトラフルオロ−ｔ−ペンチルアクリレート、２，２，３，４，４，４−ヘキサフルオロブチルアクリレート、２，２，３，４，４，４−ヘキサフルオロ−ｔ−ヘキシルアクリレート、２，３，４，５，５，５−ヘキサフルオロ−２，４−ビス（トリフルオロメチル）ペンチルアクリレート、２，２，３，３，４，４−ヘキサフルオロブチルアクリレート、２，２，２，２′，２′，２′−ヘキサフルオロイソプロピルアクリレート、２，２，３，３，４，４，４−ヘプタフルオロブチルアクリレート、２，２，３，３，４，４，５，５−オクタフルオロペンチルアクリレートなどのフッ素含有アルキル（メタ）アクリレートなどが挙げられる。これらは単独又は２種以上を混合して用いることができる。このうち、形状回復性および柔軟性の向上効果が大きいという点から、アルキル基の炭素数が１〜５のアルキルアクリレートが好ましく、エチルアクリレートやブチルアクリレートを用いることが特に好ましい。このアルキルアクリレートは、基材全体を１００質量部としたときに、０質量部以上３５質量部以下の範囲であることが好ましい。このアルキルアクリレートは基材の１つとして扱うが、必ずしも必須の成分ではない。柔軟性や形状回復性の観点から上記の割合で適宜調整され得る。
【００１７】
この眼内レンズ用材料において、親水性構造は、親水性モノマーに基づく構造である。この親水性モノマーは、眼内レンズ用材料に親水性を与える成分であり、眼内レンズ用材料のグリスニングの低下を促進させる作用を有する成分としてもよい。この親水性モノマーとしては、例えば、アルキル基の炭素数が１〜２０の水酸基含有アルキル（メタ）アクリレート、（メタ）アクリルアミドモノマー及びＮ−ビニルラクタムのうち１以上を含むものとしてもよい。また、その他の親水性モノマーを含むものとしてもよい。水酸基含有アルキル（メタ）アクリレートとしては、例えば、ヒドロキシエチル（メタ）アクリレート、ヒドロキシプロピル（メタ）アクリレート、ヒドロキシブチル（メタ）アクリレート、ヒドロキシペンチル（メタ）アクリレートなどのヒドロキシアルキル（メタ）アクリレート、ジヒドロキシプロピル（メタ）アクリレート、ジヒドロキシブチル（メタ）アクリレート、ジヒドロキシペンチル（メタ）アクリレートなどのジヒドロキシアルキル（メタ）アクリレートが挙げられる。（メタ）アクリルアミドモノマーとしては、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミドなどのＮ，Ｎ−ジアルキル（メタ）アクリルアミド、Ｎ，Ｎ−ジメチルアミノプロピル（メタ）アクリルアミド、Ｎ，Ｎ−ジエチルアミノプロピル（メタ）アクリルアミドなどのＮ，Ｎ−ジアルキルアミノアルキル（メタ）アクリルアミドが挙げられる。Ｎ−ビニルラクタムとしては、例えば、Ｎ−ビニルピロリドン、Ｎ−ビニルピペリドン、Ｎ−ビニルカプロラクタムなどが挙げられる。その他の親水性モノマーとしては、例えば、ジエチレングリコールモノ（メタ）アクリレート、トリエチレングリコールモノ（メタ）アクリレート、プロピレングリコールモノ（メタ）アクリレート、（メタ）アクリル酸、１−メチル−３−メチレン−２−ピロリジノン、無水マレイン酸、マレイン酸、マレイン酸誘導体、フマル酸、フマル酸誘導体、アミノスチレン、ヒドロキシスチレンなどが挙げられる。上述した親水性モノマーは、単独又は２種以上を混合して用いることができる。これらの親水性モノマーのなかでは、グリスニングの低下を促進させる作用が大きいという点から、水酸基含有アルキル（メタ）アクリレートや（メタ）アクリルアミドモノマーが好ましく、２−ヒドロキシエチルメタクリレートが特に好ましい。親水性モノマーの含有量は、基材全体の１００質量部に対して１５質量部以上３５質量部以下の範囲であることが好ましい。この範囲では、グリスニングの低下を促進させる効果を充分に発現することができるとともに、乾燥状態での折りたたみに著しい負担や支障が生じない。
【００１８】
この眼内レンズ用材料において、架橋性構造は、架橋性モノマーに基づく構造である。この架橋性モノマーは、眼内レンズ用材料の柔軟性をコントロールし、良好な機械的強度を付与し、形状回復性をさらに向上させ、また親水性モノマーや他の重合性モノマーなどの重合成分同士の共重合性を向上させる作用を有する成分であるものとしてもよい。この架橋性モノマーとしては、たとえばブタンジオールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、ジアリルフマレート、アリル（メタ）アクリレート、ビニル（メタ）アクリレート、トリメチロールプロパントリ（メタ）アクリレート、メタクリロイルオキシエチル（メタ）アクリレート、ジビニルベンゼン、ジアリルフタレート、アジピン酸ジアリル、トリアリルジイソシアネート、α−メチレン−Ｎ−ビニルピロリドン、４−ビニルベンジル（メタ）アクリレート、３−ビニルベンジル（メタ）アクリレート、２，２−ビス（（メタ）アクリロイルオキシフェニル）ヘキサフルオロプロパン、２，２−ビス（（メタ）アクリロイルオキシフェニル）プロパン、１，４−ビス（２−（メタ）アクリロイルオキシヘキサフルオロイソプロピル）ベンゼン、１，３−ビス（２−（メタ）アクリロイルオキシヘキサフルオロイソプロピル）ベンゼン、１，２−ビス（２−（メタ）アクリロイルオキシヘキサフルオロイソプロピル）ベンゼン、１，４−ビス（２−（メタ）アクリロイルオキシイソプロピル）ベンゼン、１，３−ビス（２−（メタ）アクリロイルオキシイソプロピル）ベンゼン、１，２−ビス（２−（メタ）アクリロイルオキシイソプロピル）ベンゼンなどが挙げられる。これらは単独又は２種以上を混合して用いることができる。これらの架橋性モノマーのなかでは、柔軟性をコントロールし、良好な機械的強度を付与し、形状回復性および共重合性を向上させる効果が大きいという点から、ブタンジオールジ（メタ）アクリレート及びエチレングリコールジ（メタ）アクリレートのうち１以上が特に好ましい。架橋性モノマーの含有量は、基材全体の１００質量部に対して２質量部以上４質量部以下の範囲であることが好ましい。この含有量が２質量部以上では、形状回復性を付与し、グリスニング発生を抑制する観点から好ましい。また、この含有量が４質量部以下では、眼内レンズ材料として小切開からの挿入に耐えうる伸び率を有する観点から好ましい。
【００１９】
この眼内レンズ用材料には、紫外線吸収剤や色素などその他の添加成分が含まれているものとしてもよい。紫外線吸収剤としては、例えば、２−ヒドロキシ−４−メトキシベンゾフェノン、２−ヒドロキシ−４−オクトキシベンゾフェノンなどのベンゾフェノン類、２−（２′−ヒドロキシ−５′−メタクリルオキシエチレンオキシ−ｔ−ブチルフェニル）−５−メチル−ベンゾトリアゾール、２−（２′−ヒドロキシ−５′−メチルフェニル）ベンゾトリアゾール、５−クロロ−２（３′−ｔ−ブチル−２′−ヒドロキシ−５′−メチルフェニル）ベンゾトリアゾールなどのベンゾトリアゾール類、サリチル酸誘導体類、ヒドロキシアセトフェノン誘導体類などが挙げられる。紫外線吸収剤の配合量は、例えば、基材全体の１００質量部に対して０．０５質量部以上、３質量部以下の範囲とすることが好ましい。色素は、例えば、青視症を補正する場合、黄色ないし橙色の色素とすることが望ましい。色素としては、例えば、特開２００６−２９１００６号公報に記載の染料や、カラーインデックス（ＣＩ）に記載されたＣＩソルベントイエロー、ＣＩソルベントオレンジなどの油溶性染料、ＣＩディスパースイエロー、ＣＩディスパースオレンジなどの分散染料、バット系染料などが挙げられる。色素の配合量は、基材全体の１００質量部に対して０．０１質量部以上３質量部以下の範囲とすることが好ましい。
【００２０】
この眼内レンズ用材料は、例えば、ラジカル重合開始剤や光重合開始剤を添加して重合させるものとしてもよい。重合方法は、例えば、ラジカル重合開始剤を配合したのち加熱するものとしてもよいし、マイクロ波、紫外線、放射線（γ線）などの電磁波を照射するものとしてもよい。ラジカル重合開始剤としては、例えば、アゾビスイソブチロニトリル、アゾビスジメチルバレロニトリル、ベンゾイルパーオキサイド、ｔ−ブチルハイドロパーオキサイド、クメンハイドロパーオキサイドなどが挙げられる。なお、光線などを利用して重合させる場合には、光重合開始剤や増感剤をさらに添加することが好ましい。光重合開始剤としては、例えば、メチルオルソベンゾイルベンゾエートなどのベンゾイン系化合物、２−ヒドロキシ−２−メチル−１−フェニルプロパン−１−オンなどのフェノン系化合物、１−ヒドロキシシクロヘキシルフェニルケトン、１−フェニル−１，２−プロパンジオン−２−（ｏ−エトキシカルボニル）オキシム、２−クロロチオキサンソンなどのチオキサンソン系化合物、ジベンゾスバロン、２−エチルアンスラキノン、ベンゾフェノンアクリレート、ベンゾフェノン、ベンジルなどが挙げられる。重合開始剤や増感剤の使用量は、充分な速度で重合反応を進行させるためには、基材全体の１００質量部に対して０．０１質量部以上２質量部以下の範囲であることが好ましい。本発明の眼内レンズ用材料を、眼内レンズに成形する場合、例えば、切削加工法や鋳型（モールド）法などにより行うことができる。
【００２１】
この眼内レンズ材料は、グリスニングを発生させ難い材料である。本明細書に記載された実験方法で材料を評価した際に、レンズの場合では、グリスニングの発生数はレンズ１枚当たり１５個以下が好ましい。また、同方法で評価した際、プレートの場合では、グリスニングの発生数はプレート１枚あたり６個以下が好ましく、２個以下がより好ましい。
【００２２】
この眼内レンズ材料は、小切開からの挿入に耐えうる伸び率を有する。具体的には、本明細書に記載された実験方法で材料を評価した際に、伸び率は１７０％以上が好ましい。また、この伸び率は眼内レンズ用材料の形状回復性の観点から、６００％以下であることが好ましい。
【００２３】
この眼内レンズ材料において、水中にて１００℃３０日間保存した際の、材料からの加水分解物であるフェノキシエチルアルコール（ＰＯＥｔＯＨ）の溶出率は、０．１３質量％以下が好ましく、０．１０質量％以下がより好ましい。また、この眼内レンズ材料において、水中にて１００℃６０日間保存した際の、材料からのＰＯＥｔＯＨの溶出率は、０．８０質量％以下が好ましく、０．７０質量％以下がより好ましい。また、この眼内レンズ材料において、水中にて１００℃９０日間保存した際の、材料からのＰＯＥｔＯＨの溶出率は、３．３０質量％以下が好ましく、２．８０質量％以下がより好ましい。これらの溶出率は、より少ない方がより好ましい。
【００２４】
この眼内レンズ用材料は、吸水率（質量％）が１．５質量％以上４．５質量％以下の範囲であることが好ましい。吸水率が１．５質量％以上では、グリスニングの発生を抑制することができ、４．５質量％以下では、柔軟性の低下や形状回復性の低下をより抑制することができる。このように、本発明の眼内レンズ用材料は、柔軟性にすぐれ、高屈折率を有することから、レンズを薄くすることができ、折りたたんで小さい切開創から挿入することが可能であり、しかも透明性にすぐれ、且つグリスニングの発生を抑制することができる。
【００２５】
以上詳述した本実施形態の眼内レンズ用材料では、水溶液中での眼内レンズ用材料から溶出される加水分解物をより低減することができる。このような効果が得られる理由は、例えば、基材のアクリレートに対して、炭素数が４以下のアルコキシアルキル基を有するアルコキシアルキルメタクリレートが含まれているためである。一般的に、メタクリレートは、アクリレートに比して、メチル基の存在によって材料として硬い特徴を有するが、水のアタックを受けにくいため、耐加水分解性をより高めることができると推察される。メタクリレート構造の増加は、しばしばグリスニングの発生を容易にする。このメカニズムについて定かではないが、アクリルとメタクリルでは重合速度が異なるため相分離しやすく、その結果グリスニングが発生しやすくなっていると推察される。しかし、本実施形態の眼内レンズ用材料では、メタクリレートとしてアルコキシアルキルメタクリレートを使用することにより、グリスニング抑制能が失われないものと推察される。また、炭素数４以下のアルコキシアルキルメタクリレートがグリスニング抑制能、粘着性低減、柔軟性の観点から好ましいと推察される。
【００２６】
なお、本発明は上述した実施形態に何ら限定されることはなく、本発明の技術的範囲に属する限り種々の態様で実施し得ることはいうまでもない。
【実施例】
【００２７】
以下には、本発明の眼内用レンズを具体的に作製した例を実験例として説明する。なお、実験例７〜１４、１８、２０、２１、２３、２４、２６〜２９、３１、３２、３４、３５、３７〜４３、４５〜５３、５５、５７、５９、６０が本発明の実施例に相当し、実験例１〜６、１５〜１７、１９、２２、２５、３０、３３、３６、４４、５４、５６、５８が比較例に相当する。なお、本発明は下記の実施例に何ら限定されることはなく、本発明の技術的範囲に属する限り種々の態様で実施し得ることはいうまでもない。【００２８】
［使用成分］
実験例で用いた化合物の略称を以下に示す。
＜基材＞
ＰＯＥＡ  ：２−フェノキシエチルアクリレート
ＥＡ      ：エチルアクリレート
ＰＯＥＭＡ：フェノキシエチルメタクリレート
ＥＭＡ    ：エチルメタクリレート
ＢＭＡ    ：ブチルメタクリレート
ＥＨＭＡ  ：エチルへキシルメタクリレート
ＬＭＡ    ：ラウリルメタクリレート
ＭＴＭＡ  ：メトキシエチルメタクリレート
ＥＴＭＡ  ：エトキシエチルメタクリレート
＜親水性モノマー＞
ＨＥＭＡ：２−ヒドロキシエチルメタクリレート
＜架橋性モノマー＞
ＢＤＤＡ：１，４−ブタンジオールジアクリレート【００２９】
［プレート形状及びレンズ形状の眼内レンズ用材料の作製］
表１に示す重合成分、及び重合開始剤として２，２’−アゾビス（２，４−ジメチルバレロニトリル）を、基材全体の１００質量部に対して０．５質量部混合し、これを所望のレンズ形状の鋳型内に注入した。この鋳型を８０℃のオーブン中に入れて４０分間にわたって加熱重合成形を行った。得られた重合体を鋳型から脱型し、溶出処理を行った後、６０℃のオーブン内で乾燥させ、レンズ形状の眼内レンズ用材料（実験例１〜１４）を得た。また、同様に、表２〜４に示す重合成分を用い、所望のプレート形状の鋳型内に注入し上述と同様の工程を行い、プレート形状の眼内レンズ用材料（実験例１５〜６０）を得た。必要な測定項目にあわせ、同じ番号（組成）のプレート試料として２種類の厚さの試料を適宜作製した。以下記載の厚さ０．５ｍｍまたは０．８ｍｍのプレートとは、厚さ０．５ｍｍまたは０．８ｍｍのスペーサーを用いた鋳型から作製されたプレートである。試験の目的に合わせ、乾燥したプレートを直径６ｍｍまたは８ｍｍにくり抜いて測定用のプレートとした。【００３０】
【表１】
2018021455.tif 000004
【００３１】
【表２】
2018021455.tif 000005
【００３２】
【表３】
2018021455.tif 000006
【００３３】
【表４】
2018021455.tif 000007
【００３４】
＜物性測定＞
(加水分解処理)
予め試料を６０℃にて乾燥し、処理前質量Ｗ0を測定した。１００ｍＬ耐圧瓶に蒸留水５０ｍＬを入れ、試料を浸漬した。１００℃の乾燥機に耐圧瓶を入れ保存した。試料として直径６ｍｍ厚さ０．５ｍｍのプレートを１０枚使用した。瓶の風袋質量Ｗ01、蒸留水添加後の瓶質量Ｗ02、試料浸漬後の瓶質量Ｗ03を記録した。【００３５】
（ＰＯＥｔＯＨ溶出率）
以下の手順によって、加水分解処理３０日後の抽出液について、フェノキシエチルアルコール（ＰＯＥｔＯＨ，ＰＯＥＡの加水分解物）の濃度と溶出率を求めた。抽出液採取前の瓶質量Ｗ11を記録後、瓶から抽出液を採取し、抽出液採取後の瓶質量Ｗ12を記録した。採取した抽出液、標準液、及びそれらのブランク(蒸留水)をＨＰＬＣを用いて分析した。分析後、採取した水溶液及び標準溶液のクロマトグラムから蒸留水のクロマトグラムを差し引き、ベースライン補正を行った。補正したクロマトグラムからＰＯＥｔＯＨのピーク面積を算出した。標準液のＰＯＥｔＯＨ濃度とピーク面積から検量線を作成した。抽出液のＰＯＥｔＯＨのピーク面積と得られた検量線をもとに、抽出液中のＰＯＥｔＯＨの濃度を算出した。得られたＰＯＥｔＯＨの濃度を用いて、試料１ｇあたりのＰＯＥｔＯＨの溶出率を次式（１）より算出した。抽出液容量については式（２）より算出した。抽出液容量の算出にあたっては、１００℃の加熱により変化した質量のうち試料の質量変化は抽出液のそれに比べて無視できる程小さいこと、抽出液の大部分は水のため密度を１ｇ/１ｍＬとして計算して差し支えないとの考えが前提にある。処理３０日の抽出液分析後、再び瓶を１００℃の乾燥機に入れた。加水分解処理の合計６０日後に、抽出液を再び採取した。処理３０日の際と同様に、抽出液採取前の瓶質量Ｗ21を記録し、抽出液中のＰＯＥｔＯＨ濃度をＨＰＬＣ分析にて定量し、ＰＯＥｔＯＨの溶出率を式（３）より算出した。抽出液容量については式（４）より算出した。また、同様に加水分解処理の合計９０日後のＰＯＥｔＯＨの溶出率も算出した。
ＰＯＥｔＯＨ溶出率（％）＝抽出液中のＰＯＥｔＯＨ濃度（ｐｐｍ）×１０-6×抽出液容量Ｖ1S（ｍＬ）／処理前質量Ｗ0（ｇ）×１００  …数式（１）
抽出液容量Ｖ1S（ｍＬ≒ｇ）＝［Ｗ02（ｇ）−Ｗ01（ｇ）］−［Ｗ03（ｇ）−Ｗ11（ｇ）］  …数式（２）
ＰＯＥｔＯＨ溶出率（％）＝抽出液中のＰＯＥｔＯＨ濃度（ｐｐｍ）×１０-6×抽出液容量Ｖ2S（ｍＬ）／処理前質量Ｗ0（ｇ）×１００  …数式（３）
抽出液容量Ｖ2S（ｍＬ≒ｇ）＝Ｖ1S（ｍＬ≒ｇ）−［Ｗ11（ｇ）−Ｗ12（ｇ）］−［Ｗ12（ｇ）−Ｗ21（ｇ）］  …数式（４）【００３６】
（グリスニング）
この測定において、直径６ｍｍ、中心厚み０．８ｍｍ±０．１ｍｍのレンズ形状の試料あるいは直径６ｍｍ、厚さ０．５ｍｍのプレートの試料を使用した。レンズ形状の試料については、試料を３５℃の水中に１７時間以上浸漬し、次いで２５℃の水中に２時間浸漬した後、実体顕微鏡にて外観を観察した。プレートの試料については、試料を３５℃の水中に２２時間浸漬し、次いで２５℃の水中に２時間浸漬した後、実体顕微鏡にて外観を観察した。外観の観察は、１種の試料につき２あるいは３検体行い、グリスニング（輝点）の発生個数を調べた。倍率は約１０〜６０倍であった。グリスニングを観察しやすいよう上記範囲で倍率を適宜調節し観察した。【００３７】
（吸水率）
２５℃における平衡含水状態及び乾燥状態での試料の質量を測定し、吸水率（質量％）を算出した。吸水率は、２５℃における平衡含水状態での試料の質量Ｗw、乾燥状態での試料の質量Ｗdとにより、次式（５）より算出した。試料として、直径６ｍｍ厚さ０．８ｍｍのプレートを５枚使用した。
吸水率（質量％）＝（Ｗw−Ｗd）／Ｗd×１００  …数式（５）【００３８】
（屈折率）
アッベ屈折計を用いて試料のＨｇ−ｅ線による屈折率を求めた。乾燥状態の試料（２５℃）あるいは吸水状態の試料（３５℃）で測定した。試料として、直径６ｍｍ厚さ０．８ｍｍのプレートを使用した。【００３９】
（圧縮荷重（プレート））
以下の手順で直径６ｍｍ厚さ０．５ｍｍのプレートを圧縮し座屈（曲げ座屈）させ、６ｍｍから３ｍｍへ試料が折りたたまれた際の荷重値を圧縮荷重値として測定した。測定前の試料を２３℃５０％ＲＨの環境下に放置し状態調節をした。図１は、圧縮荷重の測定に使用した圧子１０及び治具１１を側面から見た図である。圧子１０及び治具１１はポリオキシメチレン（ジュラコン）であり、円柱状である。圧子１０及び治具１１をクリープメータ（山電製ＲＥ２−３３００５Ｓ）に取り付けた。治具１１上面の試料設置部分に両面テープ（3M Scotch Brand Tape core series 2-0300）をつけておき、試料１２を設置した。治具１１を取り付けた試料台（土台）部分を上下させ、圧子１０と試料１２とを接触させた。圧縮速度０．５ｍｍ／ｓｅｃで接触位置から３．２ｍｍ試料台部分を上昇させ、試料を座屈させた。３ｍｍ上昇した際の荷重を圧縮荷重値とした。【００４０】
(粘着性)
この測定において、直径８ｍｍ、厚さ０．８ｍｍのプレートを使用した。クリープメータの試料台（土台）部分に粘着性測定用の治具を取り付けた。治具の一部を取り外し、取り外した治具の一部に試料をはめ、治具と試料が一体になったものをクリープメータに取り付けた。試料台を動かし、試料と金属製プローブ(曲率半径２．５ｍｍ)が接触して０．０５Ｎの力がかかった状態とし、その位置で台を停止させた。停止してから約５秒後に引き離し速度１ｍｍ／ｓｅｃで試料とプローブを引き離し、その際プローブにかかる荷重をクリープメータ（山電製ＲＥ２−３３００５Ｓ）で測定した。測定された最大荷重から、プローブが試料から離れた後の荷重（脱離後の荷重）を差し引いた値を、粘着性の値として算出した。粘着性の値が、０Ｎ以上０．１６Ｎ未満を「Ａ」、０．１６Ｎ以上０．３０Ｎ未満を「Ｂ」、０．３０Ｎ以上を「Ｃ」として評価した。【００４１】
（引張試験）
全長（Ｌ0）約２０ｍｍ、平行部長さ（Ｌ）６ｍｍ、平行部幅（Ｗ）１．５ｍｍ、厚さ０．８ｍｍのダンベル形状の試験片（図２参照）を用いて測定した。２５℃の恒温水に試料を浸漬して１分間静置した後、１００ｍｍ／分の速度で破断するまで引っ張った。ソフトウェアを用いて、最大荷重時の歪み（＝伸び率（％））を求めた。【００４２】
（結果と考察）
レンズ形状の実験例１〜１４の結果を表５に、プレート形状の実験例１５〜６０の結果を表６〜９に示す。表６〜９の結果から、メタクリレート構造の増加により加水分解の抑制が可能であること、及びそのようなメタクリレート成分としてアルコキシメタクリレートが好適であることがわかった。表５の実験例１〜６は、特許文献１に記載の組成から基材であるアクリレート（ＰＯＥＡ、ＥＡ）の含量を減らし、ＰＯＥＭＡ、ＥＨＭＡ、ＬＭＡを添加した組成である。ＬＭＡを添加した実験例１〜３は粘着性が高く、脆く破れやすく、グリスニングの発生しやすい材料であった。ＥＨＭＡを添加した実験例４はグリスニングの発生しやすい材料であった。ＰＯＥＭＡを添加した実験例５及び６はグリスニングが発生しやすく、硬い材料であった。それらに比べアルコキシメタクリレートであるＥＴＭＡを添加した実験例７〜１４は、粘着性が低く、脆くない材料であった。【００４３】
表６の実験例１５〜１７は、特許文献１に記載の組成から基材であるアクリレート（ＰＯＥＡ、ＥＡ）の含量を減らし、ＥＭＡ、ＢＭＡ、ＬＭＡを添加した組成である。ＥＭＡを添加した実験例１５は、ＰＯＥｔＯＨの溶出が少なく加水分解は抑制されているようであったが、眼内レンズ材料として容易に折りたたむことが明らかに困難な材料であった。ＢＭＡを添加した実験例１６は、ＰＯＥｔＯＨの溶出が少なく加水分解は抑制されているようであったが、グリスニングの発生しやすい材料となっていた。ＬＭＡを添加した実験例１７は粘着性が高く、脆く破れやすく、グリスニングの発生しやすい材料であった。それらに比べアルコキシメタクリレートであるＭＴＭＡまたはＥＴＭＡを添加した複数の実験例は、ＰＯＥｔＯＨの溶出が少なく加水分解が抑制され、粘着性が高くない材料であった。また、6と同様にグリスニングの発生が少なく、脆くない材料であった。【００４４】
表５〜９の結果から、アルコキシメタクリレートの好適な添加量として、基材１００質量部中１０質量部以上７０質量部以下が好ましく、２０質量部以上４０質量部以下がより好ましいことがわかった。アルコキシメタクリレートの最小量は主に加水分解抑制の観点から上記範囲が好ましく、アルコキシメタクリレートの最大量は折りたたみの容易性や折りたたみに著しい負担や支障が生じないようにする観点から上記範囲が好ましい。【００４５】
基材の芳香環含有アクリレートについては、眼内レンズ材料として水和状態での屈折率が１．５０以上との観点から、基材１００質量部中３０質量部以上が好ましい。材料の屈折率が高いほどより薄いレンズで所望の屈折力が実現でき、レンズが薄いほど折りたたんだ状態での眼内への挿入に有利である。【００４６】
親水性モノマーについては、グリスニング発生を抑制する観点から基材全体の１００質量部に対して１５質量部以上、乾燥状態で折りたたみに著しい負担や支障が生じないようにするため３５質量部以下が好ましい。乾燥状態で屈曲しやすいということは、挿入器具中での保存・流通・使用が可能となる。表８の圧縮荷重は、実験例５４を１とした際の値を示している。実験例５４は、特許文献１において折りたたむことができるがかなり余分な力が必要と評価された材料である。圧縮荷重値がこの材料の値以上である場合は、折りたたみに著しい負担や支障が生じる可能性があると判断した。表８に示した実験例５０〜５３は、ＥＴＭＡを含有することによりＰＯＥｔＯＨの溶出が減少し加水分解を抑制する効果は得られているが、ＥＴＭＡ又はＨＥＭＡの含有量が多く、折りたたみに関しては良好ではなかった。【００４７】
架橋性モノマーについては、グリスニングの発生を抑制する観点と眼内挿入後の形状回復性の観点から基材全体の１００質量部に対して２質量部以上、伸びが小さく破れやすい材料となることを避けるため４質量部以下が好ましい。【００４８】
【表５】
2018021455.tif 000008
【００４９】
【表６】
2018021455.tif 000009
【００５０】
【表７】
2018021455.tif 000010
【００５１】
【表８】
2018021455.tif 000011
【００５２】
【表９】
2018021455.tif 000012
【００５３】
この出願は、２０１６年７月２８日に出願された日本国特許出願第２０１６−１４８４２６号を優先権主張の基礎としており、引用によりその内容の全てが本明細書に含まれる。
【産業上の利用可能性】
【００５４】
本明細書で開示する発明は、眼内レンズに関する用途に用いることができる。
【符号の説明】
【００５５】
１０  圧子、１１  冶具、１２  試料。
【図１】
2018021455.tif 000013
【図２】
2018021455.tif 000014
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
芳香環含有アクリレート構造と、
炭素数が４以下のアルコキシアルキル基を有するアルコキシアルキルメタクリレート構造と、
アルキル基の炭素数が１〜２０のアルキルアクリレート構造と、
親水性モノマーに基づく親水性構造と、
架橋性モノマーに基づく架橋性構造と、を備え、
前記芳香環含有アクリレート構造は、フェノキシエチルアクリレート構造であり、
前記アルコキシアルキルメタクリレート構造は、エトキシエチルメタクリレート構造であり、
前記アルキルアクリレート構造は、エチルアクリレート構造であり、
基材は、前記芳香環含有アクリレート構造と前記アルコキシアルキルメタクリレート構造と前記アルキルアクリレート構造とからなり、該基材は、１種の芳香環含有モノマーを含有する、眼内レンズ用材料。
【請求項２】
前記アルコキシアルキルメタクリレート構造は、前記基材全体を１００質量部としたときに、１０質量部以上７０質量部以下の範囲で含まれる、請求項１に記載の眼内レンズ用材料。
【請求項３】
前記アルコキシアルキルメタクリレート構造は、前記基材全体を１００質量部としたときに、１０質量部以上４０質量部以下の範囲で含まれる、請求項１又は２に記載の眼内レンズ用材料。
【請求項４】
前記親水性構造は、前記基材全体の１００質量部に対して１５質量部以上３５質量部以下の範囲で含まれる、請求項１〜３のいずれか１項に記載の眼内レンズ用材料。
【請求項５】
前記架橋性構造は、前記基材全体の１００質量部に対して２質量部以上４質量部以下の範囲で含まれる、請求項１〜４のいずれか１項に記載の眼内レンズ用材料。
【請求項６】
前記アルキルアクリレート構造は、前記基材全体を１００質量部としたときに、１０質量部以上３５質量部以下の範囲で含まれる、請求項１〜５のいずれか１項に記載の眼内レンズ用材料。
【請求項７】
芳香環含有アクリレート構造は、前記基材全体を１００質量部としたときに、１５質量部以上８０質量部以下の範囲で含まれる、請求項１〜６のいずれか１項に記載の眼内レンズ用材料。
【請求項８】
前記親水性構造は、ヒドロキシエチルメタクリレート構造である、請求項１〜７のいずれか１項に記載の眼内レンズ用材料。
【請求項９】
前記架橋性構造は、ブタンジオールジアクリレート構造である、請求項１〜８のいずれか１項に記載の眼内レンズ用材料。
【請求項１０】
芳香環含有アクリレート構造は、前記基材全体を１００質量部としたときに、３０質量部以上８０質量部以下の範囲で含まれ、
前記アルコキシアルキルメタクリレート構造は、前記基材全体を１００質量部としたときに、１０質量部以上４０質量部以下の範囲で含まれ、
前記アルキルアクリレート構造は、前記基材全体を１００質量部としたときに、１０質量部以上３５質量部以下の範囲で含まれる、請求項１〜９のいずれか１項に記載の眼内レンズ用材料。
【国際調査報告】
2018021455.tif 000015
2018021455.tif 000016
2018021455.tif 000017
2018021455.tif 000018